СПОСОБ ПОЛУЧЕНИЯ ГАЛОГЕНИРОВАННОГО СОЕДИНЕНИЯ ЦИКЛОАЛКАНА
METHOD FOR PRODUCING A HALOGENATED CYCLOALKANE COMPOUND

Область техники
Настоящее описание относится к способу получения галогенированного соединения циклоалкана.
Уровень техники
Ожидается, что галогенированные соединения циклоалкана будут использоваться в качестве газов для сухого травления полупроводников, очищающих газов и подобных, и являются насыщенными циклическими соединениями, содержащими атом галогена.
4
6
2
4
6
В качестве способа получения галогенированного соединения циклоалкана, например, в NPL 1, гексафторциклобутан (cCFH) получают из гексафторциклобутена (cCF) в присутствии палладиевого катализатора на подложке из оксида алюминия.
Список цитирования
Патентная литература
NPL 1: Bulletin of the Academy of Sciences, 1962, pp.2049-2051
Сущность изобретения
Техническая проблема
Целью настоящего описания является предоставление способа, с помощью которого можно получить галогенированное соединение циклоалкана с высокой скоростью превращения.
Решение проблемы
Настоящее описание включает следующие конфигурации.
Пункт 1. Способ получения галогенированного соединения циклоалкана, включающий:
(IIa) взаимодействие галогенированного соединения циклоалкена и водородсодержащего газа в присутствии гидрогенизированного катализатора с получением галогенированного соединения циклоалкана.
Пункт 2. Способ получения по пункту 1, включающий перед стадией (IIa):
(I) контакт катализатора с водородсодержащим газом для получения гидрогенизированного катализатора.
Пункт 3. Способ получения галогенированного соединения циклоалкана, включающий:
(IIb) взаимодействие галогенированного соединения циклоалкена и водородсодержащего газа в присутствии катализатора, имеющего содержание водорода от 0,1 до 1,5% масс., с получением галогенированного соединения циклоалкана.
2
Пункт 4. Способ получения по пункту 3, в котором катализатор имеет удельную поверхность от 50 до 500 м/г.
Пункт 5. Способ получения по любому из пунктов 1-4, где галогенированным соединением циклоалкана является галогенированное соединение циклоалкана, представленное формулой (1):
1
2
3
4
5
6
1
2
3
4
5
6
где R, R, R, R, R и R одинаковые или разные, и каждый является атомом водорода, атомом галогена или перфторалкильной группой; когда присутствуют цис-транс-изомеры, содержатся оба изомера; при условии, что не все из R, R, R, R, R и R являются атомами водорода.
Пункт 6. Способ получения по любому из пунктов 1-5, где галогенированным соединением циклоалкена является галогенированное соединение циклоалкена, представленное формулой (2):
1
2
3
4
5
6
1
2
3
4
5
6
где R, R, R, R, R и R одинаковые или разные, и каждый является атомом водорода, атомом галогена или перфторалкильной группой; когда присутствуют цис-транс-изомеры, содержатся оба изомера; при условии, что не все из R, R, R, R, R и R являются атомами водорода.
Пункт 7. Способ получения по любому из пунктов 1-6, в котором катализатор и гидрогенизированный катализатор содержат, по меньшей мере, один элемент переходного металла, принадлежащий к группам 8-11 периодической таблицы.
Пункт 8. Способ получения по любому из пунктов 2 и 4-7, в котором стадия (I) является стадией контакта от 10 мл до 1000 л водородсодержащего газа с 1 молем катализатора.
3
Пункт 9. Способ получения по любому из пунктов 2 и 4-8, в котором на стадии (I), время контакта (W/F) водородсодержащего газа с катализатором составляет от 0,1 до 200 г сек/см.
Пункт 10. Гидрогенизированный катализатор для использования при получении галогенированного соединения циклоалкана взаимодействием галогенированного соединения циклоалкена и водородсодержащего газа, где гидрогенизированный катализатор имеет содержание водорода от 0,1 до 1,5% масс.
Пункт 11. Гидрогенизированный катализатор по пункту 10, содержащий, по меньшей мере, один элемент переходного металла, принадлежащий к группам 8-11 периодической таблицы.
2
Пункт 12. Гидрогенизированный катализатор по пункту 10 или 11, который имеет удельную площадь поверхности 50-500 м/г.
Пункт 13. Композиция, содержащая галогенированное соединение циклоалкана, представленное формулой (1):
1
2
3
4
5
6
1
2
3
4
5
6
где R, R, R, R, R и R одинаковые или разные, и каждый является атомом водорода, атомом галогена или перфторалкильной группой; когда присутствуют цис-транс-изомеры, содержатся оба изомера; при условии, что не все из R, R, R, R, R и R являются атомами водорода.
где галогенированное соединение циклоалкана, представленное формулой (1), содержится в количестве 90,0-99,9% моль. от общего количества композиции, которое принято за 100% моль.
Пункт 14. Состав по пункту 13, который используют в качестве очищающего газа или травильного газа.
Благоприятные эффекты изобретения
Согласно настоящему описанию галогенированное соединение циклоалкана может быть получено с высокой степенью превращения.
Описание вариантов осуществления
В настоящем описании термин «содержать» представляет собой понятие, включающее «содержащий», «состоящий по существу из» и «состоящий из». В настоящем описании, числовой диапазон, обозначенный «A-B», означает A или более и B или менее.
В настоящем описании, «селективность» означает отношение (% моль.) к общему молярному количеству соединения-мишени, содержащегося в отходящем газе из выхода реактора, на основе общего молярного количества соединений, отличных от сырьевого соединения, в отходящем газе.
В настоящем описании, «степень превращения» означает отношение (% моль) к общему молярному количеству соединений, отличных от сырьевого соединения, содержащихся в отходящем газе на выходе из реактора, на основе молярного количества сырьевого соединения, подаваемого в реактор.
В настоящем описании «гидрогенизированный катализатор» относится к катализатору, который был гидрогенизирован.
1. Гидрогенизированный катализатор.
В настоящем описании, гидрогенизированный катализатор используют для реакции галогенированного соединения циклоалкена и водородсодержащего газа с получением галогенированного соединения циклоалкана, и его получают путем контакта катализатора с водородсодержащим газом. Кроме того, такой гидрогенизированный катализатор имеет содержание водорода от 0,1 до 1,5% масс. Катализатор, обычно используемый в NPL1 для указанной выше реакции, не был гидрогенизирован (не содержал водород), и содержание водорода составляло менее 0,1% масс. Соответственно, когда галогенированное соединение циклоалкена в качестве субстрата контактирует с водородсодержащим газом, катализатор взаимодействует с водородсодержащим газом, и доля водородсодержащего газа, взаимодействующего с субстратом, уменьшается, тем самым снижая коэффициент превращения. Например, в NPL1 остается около 14% непрореагировавшего сырья, а коэффициент превращения составляет около 86%. В настоящем описании, благодаря использованию гидрогенизированного катализатора, когда галогенированное соединение циклоалкена в качестве субстрата контактирует с водородсодержащим газом, реакция между гидрогенизированным катализатором и водородсодержащим газом может быть подавлена; то есть, можно подавить потребление водорода в водородсодержащем газе с помощью катализатора, и субстрат и водород в водородсодержащем газе могут взаимодействовать эффективно. Соответственно, галогенированное соединение циклоалкана может быть получено с высокой скоростью превращения и, в некоторых случаях, с высоким выходом и высокой селективностью путем взаимодействия галогенированного соединения циклоалкена и водородсодержащего газа.
Гидрогенизированный катализатор настоящего описания, описанный выше, может быть получен путем гидрогенизации катализатора.
2
2
2
Металлические частицы, составляющие катализатор, предпочтительно являются элементами переходных металлов, принадлежащих к группам 8-11 периодической таблицы, и более предпочтительно, элементами переходных металлов, принадлежащих к группам 9-10 периодической таблицы. Конкретные примеры таких видов металлов включают платину, палладий, родий, никель и подобные. Гидрогенизированный катализатор настоящего описания может содержать только такой металл, может быть пористым металлическим катализатором или может содержать такой металл в виде соединения с другими элементами. Применимые примеры включают катализаторы, в которых не каталитические виды металлов, такие как алюминий, кремний, магний и цинк, элюируют из сплавов каталитических видов металлов, таких как платина, палладий, родий и никель, и не каталитических видов металлов с использованием кислого или щелочного раствора (катализаторы Ренея), Pt (PtO), катализатора Адамса (PtO-HO), коллоидного палладия, коллоидной платины, платиновой сажи и подобных. Их можно использовать по отдельности или в комбинации из двух или нескольких.
2
3
2
2
2
Кроме того, в настоящем описании металлические частицы, упомянутые выше, могут быть использованы непосредственно в качестве катализаторов или могут быть нанесены на подложку для использования. Подложка, которую можно использовать в этом случае, не ограничена, и примеры включают углерод, оксид алюминия (AlO), диоксид циркония (ZrO), диоксид кремния (SiO), диоксид титана (TiO) и подобные. Из них предпочтительны углерод, оксид алюминия и т.д., и более предпочтителен оксид алюминия с точки зрения скорости превращения, выхода и селективности при получении галогенированного соединения циклоалкана способом получения, описанным ниже.
Гидрогенизированный катализатор настоящего описания может быть получен контактом упомянутого выше катализатора с водородсодержащим газом. Катализатор перед гидрогенизацией не ограничен и может быть катализатором, не содержащим водород.
Примеры водородсодержащего газа включают газообразный водород, а также смеси газообразного водорода и других газов (например, газовую смесь водорода и инертного газа, такого как азот или аргон, смешанную в любом соотношении, и оксигидроген, который является газовую смесь кислорода и водорода). С точки зрения эффективности гидрогенизирования катализатора, предпочтительно использовать газообразный водород. Эти водородсодержащие газы могут применяться по отдельности или в сочетании двух или нескольких.
Когда катализатор и водородсодержащий газ контактируют друг с другом, предпочтительно, чтобы от 10 мл до 1000 л (особенно от 100 мл до 100 л) водородсодержащего газа контактировали с 1 молем катализатора. В пределах этих диапазонов катализатор может быть гидрогенизирован более умеренно, и может быть дополнительно улучшена скорость превращения, выход и селективность при получении галогенированного соединения циклоалкана с помощью способа получения, описанного ниже.
Когда катализатор и водородсодержащий газ контактируют друг с другом, температура контакта (при использовании газофазной реакции (в частности, газофазной реакции в потоке), температуры системы для потока) предпочтительно составляет от 50 до 400°C (в частности, от 100 до 300°C). В пределах этих диапазонов катализатор можно гидрогенизировать более умеренно, и можно дополнительно улучшить скорость превращения, выход и селективность при получении галогенированного соединения циклоалкана с помощью способа получения, описанного ниже.
3
3
3
Когда катализатор и водородсодержащий газ контактируют друг с другом, время контакта водородсодержащего газа с катализатором (W/F) [W: масса (г) катализатора, F: скорость потока (см/сек) водородсодержащего газа] при использовании газофазной реакции (в частности, газофазной реакции в потоке) предпочтительно составляет 0,1-200 г⋅сек/см (в частности, 1-100 г⋅сек/см). В пределах этих диапазонов катализатор можно гидрогенизировать более умеренно, и можно дополнительно улучшить скорость превращения, выход и селективность при получении галогенированного соединения циклоалкана с помощью способа получения, описанного ниже.
Давление реакции для взаимодействия катализатора и водородсодержащего газа в настоящем описании предпочтительно составляет от -50 кПа до 10 МПа, и более предпочтительно от 10 кПа до 5 МПа. В пределах этих диапазонов катализатор можно гидрогенизировать более умеренно, и можно дополнительно улучшить скорость превращения, выход и селективность при получении галогенированного соединения циклоалкана с помощью способа получения, описанного ниже. В настоящем описании давление представляет собой манометрическое давление, если не указано иное.
Таким образом можно проводить гидрогенизирование катализатора. Полученный гидрогенизированный катализатор имеет содержание водорода от 0,1 до 1,5% масс.
Содержание водорода в гидрогенизированном катализаторе составляет от 0,1 до 1,5% масс., и предпочтительно от 0,2 до 1,0% масс.в расчете на общую массу гидрогенизированного катализатора, которую принимают за 100% масс.Если содержание водорода составляет менее 0,1% масс., при получении галогенированного соединения циклоалкана способом получения, описанным ниже, реакция не может протекать эффективно, а скорость превращения и выход уменьшаются. С другой стороны, содержание водорода предпочтительно составляет 1,5% масс.или менее, с точки зрения облегчения подавления избыточной реакции при получении галогенированного соединения циклоалкана способом получения, описанным ниже, и с точки зрения того, что легко подавить образование соединений, в которых атом галогена, содержащийся в галогенированном соединении циклоалкана, замещен атомом водорода, и легко дополнительно улучшить выход целевого продукта. Содержание водорода в гидрогенизированном катализаторе измеряют путем измерения веса катализатора до и после гидрогенизации.
2
2
2
2
Удельная площадь поверхности гидрогенизированного катализатора предпочтительно составляет от 50 м/г до 500 м/г, более предпочтительно, 75-475 м/г, и еще более предпочтительно, 100-450 м/г. Когда удельная площадь поверхности находится в этом диапазоне, при получении галогенированного соединения циклоалкана способом получения, описанным ниже, реакция может протекать более эффективно, и скорость превращения и выход могут быть дополнительно улучшены. С другой стороны, можно дополнительно подавить избыточное развитие реакции при получении галогенированного соединения циклоалкана с помощью способа получения, описанного ниже, и можно более эффективно подавить образование соединений, в которых атом галогена, содержащийся в галогенированном соединении циклоалкана, замещается атомом водорода, и снижается выход целевого продукта. Удельную площадь поверхности гидрогенизированного катализатора измеряют способом газовой адсорбции.
2. Способ получения галогенированного соединения циклоалкана.
Способ получения галогенированного соединения циклоалкана по настоящему изобретению включает (IIa) взаимодействие галогенированного соединения циклоалкена и водородсодержащего газа в присутствии гидрогенизированного катализатора с получением галогенированного соединения циклоалкана.
Гидрогенизированный катализатор, используемый на стадии (IIa), может быть получен путем (I) контакта катализатора с водородсодержащим газом для получения гидрогенизированного катализатора.
Что касается стадии (I) и гидрогенизированного катализатора, они подробно рассматриваются в разделе «1. Гидрогенизированный катализатор» выше. То есть, при использовании катализатора, имеющего содержание водорода от 0,1 до 1,5% массовых вместо гидрогенизированного катализатора, способ получения может включать (IIb), взаимодействие галогенированного соединения циклоалкена и водородсодержащего газа в присутствии катализатора, имеющего содержание водорода от 0,1 до 1,5% массовых для получения галогенированного соединения циклоалкана.
В реакциях стадии (IIa) и (IIb), обычно используют катализаторы, не являющиеся гидрогенизированными (не содержат водород); таким образом, если галогенированное соединение циклоалкена в качестве субстрата контактирует с водородсодержащим газом, катализатор взаимодействует с водородсодержащим газом, и доля водородсодержащего газа, взаимодействующего с субстратом, уменьшается, тем самым уменьшая коэффициент превращения. В настоящем описании, благодаря использованию катализатора, который был предварительно гидрогенизирован, когда галогенированное соединение циклоалкена в качестве субстрата контактирует с водородсодержащим газом, реакция между гидрогенизированным катализатором и водородсодержащим газом может быть подавлена, и галогенированное соединение циклоалкана может быть получено с высокой скоростью превращения и, в некоторых случаях, с высоким выходом и селективностью, путем взаимодействия галогенированного соединения циклоалкена и водородсодержащего газа.
Галогенированное соединение циклоалкена в качестве субстрата, которое можно использовать на стадиях (IIa) и (IIb), не ограничено. Примеры включают галогенированное соединение циклоалкена, представленное формулой (2):
1
2
3
4
5
6
1
2
3
4
5
6
где R, R, R, R, R и R одинаковые или разные, и каждый является атомом водорода, атомом галогена или перфторалкильной группой; когда присутствуют цис-транс-изомеры, содержатся оба изомера; при условии, что не все из R, R, R, R, R и R являются атомами водорода.
1
2
3
4
5
6
В формуле (2) примеры атома галогена, представленного R, R, R, R, R и R, включают атом фтора, атом хлора, атом брома и атом йода.
1
2
3
4
5
6
3
2
5
В формуле (2), перфторалкильная группа, представленная R, R, R, R, R и R, относится к алкильной группе, в которой все атомы водорода замещены атомами фтора. Такая перфторалкильная группа представляет собой, например, перфторалкильную группу, имеющую 1-20 атомов углерода, предпочтительно, 1-12 атомов углерода, более предпочтительно, 1-6 атомов углерода, еще более предпочтительно, 1-4 атомов углерода, и особенно предпочтительно, 1-3 углеродов атомы. Перфторалкильная группа предпочтительно представляет собой линейную или разветвленную перфторалкильную группу. Такой перфторалкильной группой, предпочтительно, является, например, трифторметильная группа (CF-) или пентафторэтильная группа (СF-).
1
2
3
4
5
6
В галогенированном циклоалкеновом соединении, которое является субстратом, все R, R, R, R, R и R предпочтительно являются атомами фтора, перфторалкильными группами или подобными, и более предпочтительно, атомами фтора, с точки зрения того, что галогенированное соединение циклоалкана, содержащее атом фтора, может быть получено, в частности, с высокой скоростью превращения, выходом и селективностью.
1
2
3
4
5
6
R, R, R, R, R и R могут быть одинаковыми или разными.
Конкретные примеры галогенированного соединения циклоалкена в качестве субстрата, удовлетворяющего указанным выше условиям, включают следующие:
Эти галогенированные соединения циклоалкена можно использовать по отдельности или в комбинации двух или нескольких. Такие галогенированные соединения циклоалкена могут быть известными или коммерчески доступными продуктами.
Примеры водородсодержащего газа, взаимодействующего с галогенированными соединениями циклоалкена, включают газообразный водород, а также смеси газообразного водорода и других газов (например, смешанный газ из водорода и инертного газа, такого как азот или аргон, смешанных в любом соотношении, и оксиводород, который является смешанным газом из кислорода и водорода). Однако реакции на стадиях (IIa) и (IIb) по настоящему описанию являются реакциями присоединения водорода, как описано ниже, и, таким образом, предпочтительно, чтобы водородсодержащий газ не содержал галогенид водорода (фтористый водород) и т.д., или содержал очень незначительное количество (например, 5% по объему или менее в расчете на общую сумму водородсодержащего газа). С точки зрения скорости превращения реакции, выхода и селективности, предпочтительно использовать газообразный водород. Эти водородсодержащие газы могут применяться по отдельности или в комбинации из двух или нескольких.
Водородсодержащий газ обычно предпочтительно подают в реактор в газофазном состоянии вместе с галогенированным соединением циклоалкена (субстратом). Количество подаваемого водородсодержащего газа составляет от примерно 1,0 до 30,0 моль, в частности, от 1,0 до 20,0 моль, дополнительно, от около 1,0 до 2,5 моль и, в частности, от около 1,3 до 2,0 моль на моль галогенированного соединения циклоалкена (субстрата). В пределах этих диапазонов реакция присоединения с водородсодержащим газом может протекать лучше, образование примесей может быть дополнительно уменьшено, а полученный продукт имеет высокую селективность по отношению к галогенированному соединению циклоалкана, которое может быть извлечено с высоким выходом.
На стадиях (IIa) и (IIb) настоящего описания, описанные выше гидрогенизированные катализаторы используют в качестве катализаторов. Реакция между галогенированным циклоалкеновым соединением и водородсодержащим газом на стадии (II) настоящего описания является реакцией присоединения водорода к водородсодержащему газу, и ее проводят в газовой фазе в присутствии гидрогенизированного катализатора. Стадию взаимодействия галогенированного соединения циклоалкена и водородсодержащего газа (реакция присоединения) в настоящем описании предпочтительно проводят в газовой фазе, в частности, с помощью газофазного непрерывного производственного процесса с использованием реактора с неподвижным слоем. При использовании газофазного непрерывного производственного процесса, устройство, операции т.д. могут быть упрощены, и это является экономически выгодным.
На стадиях (IIa) и (IIb) взаимодействия галогенированного соединения циклоалкена и водородсодержащего газа в настоящем описании, нижний предел температуры реакции обычно составляет, предпочтительно, от 20°С или выше, более предпочтительно, от 30°С или выше, и еще более предпочтительно, от 40°С или выше, с точки зрения того, что реакция присоединения с водородсодержащим газом может протекать более эффективно, для дальнейшего повышения коэффициента превращения, и целевое соединение может быть получено с более высокой селективностью.
Верхний предел температуры реакции для реакции галогенированного соединения циклоалкена и водородсодержащего газа в настоящем описании обычно составляет, предпочтительно, от 500°С или ниже, более предпочтительно, 400°С или ниже, и еще более предпочтительно, 300°С или ниже, с точки зрения более эффективного стимулирования реакции присоединения с водородсодержащим газом для дальнейшего повышения скорости превращения и получения целевого соединения с более высокой селективностью, а также с точки зрения дальнейшего подавления снижения селективности из-за разложения или полимеризации продукта реакции.
3
3
3
3
Что касается времени реакции для взаимодействия галогенированного соединения циклоалкена и водородсодержащего газа в настоящем описании, например, при использовании газофазной реакции (в частности, газофазной реакции в потоке), время контакта сырьевого соединения с катализатором (W/F) [W: масса (г) катализатора, F: скорость потока (см/сек) сырьевого соединения], предпочтительно от 5,0 до 200 г⋅сек/см, более предпочтительно, от 6,0 до 150 г⋅сек/см, и даже более предпочтительно от 7,0 до 100 г⋅сек/см, с точки зрения того, что скорость превращения реакции особенно высока и галогенированное соединение циклоалкана может быть получено с более высоким выходом и более высокой селективностью. Вышеупомянутый W/F определяет время реакции, в частности, при использовании газофазной реакции в потоке; однако даже при использовании периодической реакции, время контакта может быть соответствующим образом установлено. Время контакта относится ко времени контакта между субстратом и гидрогенизированным катализатором.
Давление реакции для взаимодействия галогенированного соединения циклоалкена и водородсодержащего газа в настоящем описании предпочтительно составляет от -0,05 МПа до 2 МПа, более предпочтительно, от -0,01 МПа до 1 МПа, и даже более предпочтительно, от нормального давления до 0,5 МПа, касательно более эффективного стимулирования реакции присоединения с водородсодержащим газом. В настоящем описании, давление является манометрическим, если не указано иное.
В реакции между галогенированным соединением циклоалкена и водородсодержащим газом в настоящем описании реактор для взаимодействия субстрата и гидрогенизированного катализатора через их контакт друг с другом не ограничен по своей форме и структуре до тех пор, пока он может выдерживать температуру и давление, описанные выше. Примеры реактора включают вертикальный реактор, горизонтальный реактор, многотрубчатый реактор и подобные. Примеры материала реактора включают стекло, нержавеющую сталь, железо, никель, сплавы железа с никелем и подобные.
Реакция между галогенированным соединением циклоалкена и водородсодержащим газом (реакция присоединения с водородсодержащим газом) в настоящем изобретении может быть осуществлена в периодическом режиме или в режиме потока, при котором субстрат непрерывно подают в реактор и целевое соединение непрерывно выводят из реактора. Если целевое соединение остается в реакторе, дополнительно может протекать реакция отщепления; таким образом, предпочтительно проводить реакцию в режиме потока. Стадии (IIa) и (IIb) взаимодействия галогенированного соединения циклоалкена и водородсодержащего газа в настоящем описании предпочтительно осуществляют в газовой фазе, в частности, с помощью газофазного непрерывного производственного процесса с использованием реактора с неподвижным слоем. Когда используется газофазный непрерывный производственный процесс, устройство, операции и т.д. могут быть упрощены, и это является экономически выгодным.
Атмосфера при взаимодействии галогенированного соединения циклоалкена и водородсодержащего газа в настоящем описании, предпочтительно является атмосферой инертного газа, атмосферой газообразного водорода, или подобной, с точки зрения подавления ухудшения гидрогенизированного катализатора. Примеры инертного газа включают азот, гелий, аргон и подобные. Среди этих инертных газов, азот является предпочтительным с точки зрения снижения затрат.Концентрация инертного газа предпочтительно составляет от 0 до 50% моль. компонента газа, вводимого в реактор.
Примеры целевого соединения по настоящему изобретению, полученного таким образом, включают галогенированное соединение циклоалкана, представленное формулой (1):
1
2
3
4
5
6
1
2
3
4
5
6
где R, R, R, R, R и R одинаковые или разные, и каждый является атомом водорода, атомом галогена или перфторалкильной группой; когда присутствуют цис-транс-изомеры, содержатся оба изомера; при условии, что не все из R, R, R, R, R и R являются атомами водорода.
1
2
3
4
5
6
1
2
3
4
5
6
R, R, R, R, R и R в формуле (1) соответствуют R, R, R, R, R и R в формуле (2), соответственно. Следовательно, примеры получаемого галогенированного соединения циклоалкана, представленного формулой (1), включают следующие:
После завершения реакции между галогенированным соединением циклоалкена и водородсодержащим газом (реакции присоединения с водородсодержащим газом), необязательно можно провести очистку обычным способом, получая тем самым галогенированное соединение циклоалкана, которое является целевым соединением. Согласно способу получения по настоящему изобретению, полученное галогенированное соединение циклоалкана может содержать как цис-, так и транс-изомеры и может быть получено в виде смеси цис- и транс-изомеров; однако их можно выделить очисткой обычным способом. Когда реакцию между галогенированным соединением циклоалкена и водородсодержащим газом проводят без предварительного гидрогенизирования катализатора, как в обычном случае, гидрогенизирование катализатора, которое является экзотермической реакцией, также происходит в то же время, тепло этой реакции локально повышает температуру реакции, и вероятно образование цис-изомера, который сложно получить по структуре. С другой стороны, согласно настоящему описанию, благодаря использованию катализатора, который был предварительно гидрогенизирован, или катализатора с высоким содержанием водорода, такая экзотермическая реакция подавляется, менее вероятно образование цис-изомера, который сложно получить по структуре, и селективно образуется транс-изомер. Однако, поскольку цис-изомер галогенированного соединения циклоалкана и транс-изомер галогенированного соединения циклоалкана не имеют большой разницы в характеристиках травления, их можно использовать без выделения, напрямую, в качестве травильного газа или очищающего газа.
3. Композиция галогенированного циклоалкана
Галогенированное соединение циклоалкана может быть получено указанным выше способом и может быть получено в форме композиции галогенированного циклоалкана, содержащей галогенированное соединение циклоалкана и галогенированное соединение циклоалкена, которое является субстратом. Кроме того, галогенированное соединение циклоалкана может быть получено как смесь цис-изомера галогенированного соединения циклоалкана и транс-изомера галогенированного соединения циклоалкана (в этом случае транс-изомер часто получают селективно). Следовательно, композиции галогенированного циклоалкана по настоящему изобретению включают композиции, содержащие цис-изомер галогенированного соединения циклоалкана и транс-изомер галогенированного соединения циклоалкана.
В композиции галогенированного циклоалкана по настоящему изобретению, количество галогенированного соединения циклоалкана, представленного формулой (1), предпочтительно составляет от 90,0 до 99,9% моль., более предпочтительно, от 91,0 до 99,8% моль., еще более предпочтительно, от 92,0 до 99,7% моль., и особенно предпочтительно, от 95,0 до 99,6% моль., когда общее количество композиции галогенированного циклоалкана по настоящему изобретению принимают за 100% моль. Количество галогенированного соединения циклоалкана, представленного формулой (1), означает общее количество цис-изомера галогенированного соединения циклоалкана и транс-изомера галогенированного соединения циклоалкана.
Согласно способу получения по настоящему изобретению, в том, что касается галогенированного соединения циклоалкана, транс-изомер получают селективно чаще, чем цис-изомер, как описано выше. Следовательно, когда общее количество композиции галогенированного циклоалкана по настоящему изобретению принимают за 100% моль., количество цис-изомера галогенированного соединения циклоалкана предпочтительно составляет от 5,0 до 20,0% моль. (в частности, от 7,0 до 18,0% моль.), и количество транс-изомера галогенированного соединения циклоалкана предпочтительно составляет от 78,0 до 95,0% моль. (в частности, от 80,0 до 93,0% моль.).
Согласно способу получения по настоящему описанию, даже когда его получают в виде композиции галогенированного циклоалкана, галогенированное соединение циклоалкана, представленное формулой (1), может быть получено с высокой скоростью превращения реакции и, в некоторых случаях, с высоким выходом и высокой селективностью, как описано выше. Следовательно, можно уменьшить количество компонентов, отличных от галогенированного соединения циклоалкана, представленного формулой (1), в композиции галогенированного циклоалкана, что может уменьшить работу по очистке для получения галогенированного соединения циклоалкана, представленного формулой (1).
Композиция галогенированного циклоалкана по настоящему изобретению, описанная выше, может быть эффективно использована в различных областях, таких как травильные газы для получения микроструктур с режущей кромкой в полупроводниках, жидких кристаллах и т.д., а также очищающие газы, как в случае только галогенированного соединения циклоалкана.
Хотя выше описаны варианты осуществления, различные изменения в форме и деталях могут быть сделаны без отступления от сущности и объема формулы изобретения.
Примеры
Особенности настоящего описания поясняются ниже при демонстрации примеров. Настоящее описание не ограничивается этими примерами.
1
2
3
4
5
6
В способах получения галогенированного соединения циклоалкана из примеров 3-8 и сравнительного примера 1, сырьевым соединением является галогенированное соединение циклоалкена, представленное формулой (2), где R, R, R, R, R и R являются атомами фтора, и галогенированное соединение циклоалкана получают реакцией присоединения водорода согласно следующей формуле реакции:
Пример 1: Производство гидрогенизированного катализатора Pd/C
В качестве реакционной трубки применяют трубку SUS (внешний диаметр: 1/2 дюйма) и заполняют, в качестве катализатора перед гидрогенизацией, 5,0 г катализатора Pd/C, в котором палладий нанесен на углеродную подложку (производства NE Chemcat Corporation, с содержанием палладия 3% масс.в расчете на массу катализатора).
3
3
2
Газообразный водород пропускают через реакционную трубку со скоростью 100 см, и гидрогенизацию проводят при температуре реакционной трубки 200°C в течение 60 минут.То есть время контакта регулируют так, чтобы W/F (масса катализатора (г)/скорость потока водорода (см/мин)) газообразного водорода, который должен контактировать с катализатором Pd/C, составлял 3. Полученный гидрогенизированный Pd/C катализатор затем экстрагируют и используют для реакции присоединения водорода. Удельная площадь поверхности полученного гидрогенизированного катализатора Pd/C, измеренная методом газовой адсорбции, составляет 354 м/г, и содержание водорода, измеренное по разнице масс до и после реакции, составляет 0,8% масс.
Пример 2: Получение гидрогенизированного Pd/Al
O
катализатора
2
3
2
3
2
3
2
Гидрогенизированный катализатор Pd/AlO получают по методике Примера 1, за исключением того, что катализатор Pd/AlO, в котором палладий нанесен на подложку из оксида алюминия (производства NE Chemcat Corporation, содержит 0,5% масс.палладия в расчете на массу катализатора) используют в качестве катализатора перед гидрогенизацией, вместо катализатора Pd/C, в котором палладий нанесен на подложку из углерода. Удельная площадь поверхности полученного гидрогенизированного катализатора Pd/C, измеренная методом газовой адсорбции, составляет 234 м/г, и содержание водорода, измеренное по разнице масс до и после реакции, составляет 0,7% масс.
Примеры 3-6: Реакция присоединения водорода с использованием гидрогенизированного катализатора Pd/C
4
6
2
4
6
2
3
3
3
3
5,0 г гидрогенизированного катализатора Pd/C, полученного в примере 1, добавляют в качестве катализатора в SUS трубку (внешний диаметр: 1/2 дюйма), которая является реакционной трубкой. После сушки при 200°С в течение 2 часов в атмосфере азота, сСFH (субстрат) и газообразный водород пропускают через реакционную трубку при нормальном давлении, так что время контакта (W/F) CcFH (субстрата) и гидрогенизированного катализатора Pd/C составляет 8,6 г⋅сек/см, 13,0 г⋅сек/см, 15,0 г⋅сек/см или 18,0 г⋅сек/см.
Реакцию проводят газофазным непрерывным производственным процессом.
Реакционную трубку нагревают при 60°С, 100°С или 165°C, чтобы начать реакцию присоединения водорода.
2
4
6
2
4
6
2
Время контакта регулируют таким образом, что молярное отношение (отношение H/cCFH) газообразного водорода, контактирующего с cCFH (субстратом), составляет 1,1, 1,5 или 2,0, и дистиллят, который пропускают через башню для устранения загрязнений, собирают через час после начала реакции.
После этого проводят масс-спектрометрию с помощью газовой хроматографии/масс-спектрометрии (ГХ/МС) с использованием газового хроматографа (производства Shimadzu Corporation, торговое наименование: «GC-2014»). Структурный анализ с использованием спектра ЯМР проводят с использованием ЯМР (производства JEOL Ltd., торговое наименование: «400YH»).
4
6
2
4
6
2
4
6
2
4
6
2
4
6
2
4
6
2
4
6
2
4
6
2
4
6
2
На основании результатов масс-спектрометрии и структурного анализа подтверждают, что cCFH получен в качестве целевого соединения. В примере 3 степень превращения cCFH (субстрата) составляет 100,0% моль., и селективность по cCFH (целевое соединение) составляет 99,6% моль. (цис-изомер: 17,7% моль., транс-изомер: 81,9% моль.). В примере 4 степень превращения cCFH (субстрата) составляет 97,6% моль., и селективность по cCFH (целевое соединение) составляет 99,0% моль. (цис-изомер: 17,1% моль., транс-изомер: 81,9% моль.). В примере 5 степень превращения cCFH (субстрата) составляет 94,2% моль., и селективность по cCFH (целевое соединение) составляет 97,7% моль. (цис-изомер: 15,9% моль., транс -изомер: 81,8% мол.). В примере 6 степень превращения cCFH (субстрат) составляет 99,8% моль., и селективность по cCFH (целевое соединение) составляет 98,9% моль. (цис-изомер: 7,2% моль., транс-изомер: 91,7% мол.).
Примеры 7 и 8: Реакция присоединения водорода с использованием гидрогенизированного катализатора Pd/Al
O
2
3
2
3
4
6
2
2
3
2
4
6
2
4
6
2
3
3
Реакцию проводят по методике примеров 3-6 за исключением того, что гидрогенизированный Pd/AlO катализатор, полученный в примере 2, используют в качестве катализатора, температура реакции составляет 60°С или 100°С, время контакта (W/F) cCFH (субстрата) и гидрогенизированного катализатора Pd/AlO составляет 8,6 г⋅сек/см или 15,0 г⋅сек/см, и время контакта регулируют так, чтобы молярное отношение (отношение H/cCFH) газообразного водорода, который контактирует с cCFH (субстратом), составляло 1,5.
4
6
2
4
6
2
4
6
2
4
6
2
4
6
2
На основании результатов масс-спектрометрии и структурного анализа подтверждают, что cCFH получают в качестве целевого соединения. В примере 7 степень превращения cCFH (субстрата) составляет 98,6% моль., и селективность по cCFH (целевое соединение) составляет 99,7% моль. (цис-изомер: 17,5% моль., транс-изомер: 82,2% моль.). В примере 8 степень превращения cCFH (субстрата) составляет 99,8% моль., и селективность по cCFH (целевое соединение) составляет 99,4% моль. (цис-изомер: 7,4% моль., транс -изомер: 92,0% мол.).
Сравнительный пример 1: Реакция присоединения водорода с использованием катализатора Pd/C (без гидрогенизации)
2
3
4
6
2
2
3
2
4
6
2
4
6
2
Реакцию проводят по методике примеров 3-6, за исключением того, что не гидрогенизированный катализатор Pd/C (производства NE Chemcat Corporation, содержащий 5% масс.палладия в расчете на массу катализатора; удельная площадь поверхности: 410 м/г; не содержит водород) используют в качестве катализатора, температура реакции составляет 63,4°C, время контакта (W/F) cCFH (субстрата) и гидрогенизированного Pd/AlO катализатора составляет 18,0 г⋅сек/см, и время контакта регулируют так, чтобы молярное отношение (отношение Н/cCFH) газообразного водорода, контактирующего с cCFH (субстратом) составлял 1,5.
4
6
2
4
6
2
4
6
2
На основании результатов масс-спектрометрии и структурного анализа подтверждают, что cCFH получен в качестве целевого соединения. Однако степень превращения cCFH (субстрата) составляет 86,3% моль., что является недостаточным, и селективность по cCFH (целевое соединение) составляет 98,2% моль. (цис-изомер: 20,9% моль., транс-изомер: 77,3% моль.).
Результаты представлены в таблице 1.
Таблица 1
Пример
Сравнительный пример
3
4
5
6
7
8
1
Катализатор
Гидрогенизиро ванный Pd/C
Гидрогенизиро ванный Pd/C
Гидрогенизиро ванный Pd/C
Гидрогенизиро ванный Pd/C
Гидроге низиро ванный Pd/Al<sub>2</sub>O<sub>3</sub>
Гидроге низиро ванный Pd/Al<sub>2</sub>O<sub>3</sub>
Pd/C
Температура (°C)
60
60
165
100
60
100
63,4
W/F (г⋅сек/см<sup>3</sup>)
13,0
15,0
18,0
8,6
15,0
8,6
18,0
Молярное отношение H<sub>2</sub>/cC<sub>4</sub>F<sub>6</sub>H<sub>2</sub>
2,0
1,5
1,1
1,5
1,5
1,5
1,5
Степень превращения (% моль.)
100,0
97,6
94,2
99,8
98,6
99,8
86,3
Селективность (% моль.)
cC<sub>4</sub>F<sub>6</sub>Н<sub>2</sub>
99,6
99,0
97,7
98,9
99,7
99,4
98,2
Цис-изомер
17,7
17,1
15,9
7,2
17,5
7,4
20,9
Транс-изомер
81,9
81,9
81,8
91,7
82,2
92,0
77,3
Другие
0,4
1,0
2,3
1,1
0,3
0,6
1,8
Всего
100
100
100
100
100
100
100